(57)【要約】【課題】水分を含むダストを電気炉で溶融及び還元処理することができる、ダストの溶融還元処理方法及び再利用方法を提供すること。【解決手段】電気炉１内に装入されたスクラップを、アーク加熱によって溶解するスクラップ溶解工程と、スクラップ溶解工程の後、クロム含有鋼の溶製工程から発生したダストを転動造粒して製造される造粒物及び還元剤を電気炉１（炉殻１０）内に投入し、造粒物の溶融を行い、還元処理を行う溶融還元工程と、を備え、溶融還元工程では、造粒物を１０質量％以上１８質量％以下の水分を含んだ状態で電気炉に投入する。【選択図】図１
2018193574.tif 000002
【特許請求の範囲】
【請求項１】
電気炉内に装入されたスクラップを、アーク加熱によって溶解するスクラップ溶解工程と、
前記スクラップ溶解工程の後、クロム含有鋼の溶製工程から発生したダストを転動造粒して製造される造粒物及び還元剤を前記電気炉内に投入し、前記造粒物の溶融を行い、還元処理を行う溶融還元工程と、
を備え、
前記溶融還元工程では、前記造粒物を１０質量％以上１８質量％以下の水分を含んだ状態で前記電気炉に投入することを特徴とするダストの溶融還元方法。
【請求項２】
前記溶融還元工程では、前記造粒物を５ｔ／ｈ以上１０ｔ／ｈ以下の投入速度で添加することを特徴とする請求項１に記載のダストの溶融還元方法。
【請求項３】
前記造粒物には、１０ｍｍ以下の粒径のものが９０質量％以上含まれることを特徴とする請求項１または２に記載のダストの溶融還元方法。
【請求項４】
前記スクラップ溶解工程の前に、前記電気炉内に前記スクラップに加えて前記造粒物を予め装入することを特徴とする請求項１〜３のいずれか１項に記載のダストの溶融還元方法。
【請求項５】
前記溶融還元工程では、前記電気炉の底部から撹拌ガスを吹き込み、溶鉄を撹拌しながら還元処理を行うことを特徴とする請求項１〜４のいずれか１項に記載のダストの溶融還元方法。
【請求項６】
前記溶融還元工程では、溶鉄の浴面にスラグ層が形成されるまでの間、前記電気炉の開口部の面積に対する、前記浴面の面積の比である面積比を３０％以上６４％以下とし、前記浴面の外側に前記造粒物を投入することを特徴とする請求項１〜５のいずれか１項に記載のダストの溶融還元方法。
【請求項７】
前記電気炉として、交流アーク炉を用いることを特徴とする請求項１〜６のいずれか１項に記載のダストの溶融還元方法。
【請求項８】
請求項１〜７のいずれか１項に記載のダストの溶融還元方法を用いて、転炉で発生し、クロム酸化物と１０質量％以上１８質量％以下の水分とを含むダストを溶融及び還元し、
その後、製造された溶鉄、または前記溶鉄を凝固させた鋳鉄を、高クロム鋼の鉄源及びクロム源として用いることを特徴とするダストの再利用方法。
【発明の詳細な説明】
【技術分野】
【０００１】
本発明は、ダストの溶融還元方法及び再利用方法に関する。
【背景技術】
【０００２】
ステンレス鋼などのクロムを多く含有する鋼を転炉等で吹錬処理する場合、鉄（Ｆｅ）分に加えてクロム（Ｃｒ）分を多く含むダストが、排ガスとともに発生する。このダストは、湿式回収されるため、水分を多く含んだスラリーとして回収される。そして、回収されたスラリー状のダストは、固化された後、転炉型の溶融還元炉で溶融され、還元処理されることで、鉄源及びクロム源として用いられている（例えば、特許文献１）。
【先行技術文献】
【特許文献】
【０００３】
【特許文献１】特開２０１５−１９３９２８号公報
【発明の概要】
【発明が解決しようとする課題】
【０００４】
ところで、上記のダストの溶融還元処理は、一般的には転炉型の溶融還元炉で行われることとなるが、熱源や還元剤として炭素（Ｃ）を含む黒鉛等の炭材を大量に用いる必要があるため、炭材中の燐（Ｐ）のピックアップが問題となる。また、溶融還元炉がない場合には、新たに溶融還元炉を導入する必要がある。さらに、溶融還元炉の処理能力を超えてダストが多く発生する場合には、発生した全てのダストを再利用できないという問題があった。
【０００５】
これらの問題に対して、溶融還元炉以外の精錬設備として電気炉を用いてダストの溶融還元処理を行う方法が考えられる。しかし、電気炉を用いた場合、水蒸気爆発等の危険性から、用いられるダストに乾燥処理等の特別な処理を施して、水分をできるだけ低下させる必要がある。このため、電気炉によるダストの溶融還元処理は、製造コストの観点からは、実用的な方法ではなかった。
そこで、本発明は、上記の課題に着目してなされたものであり、水分を含むダストを電気炉で溶融及び還元処理することができる、ダストの溶融還元処理方法及び再利用方法を提供することを目的としている。
【課題を解決するための手段】
【０００６】
本発明の一態様によれば、電気炉内に装入されたスクラップを、アーク加熱によって溶解するスクラップ溶解工程と、上記スクラップ溶解工程の後、クロム含有鋼の溶製工程から発生したダストを転動造粒して製造される造粒物及び還元剤を上記電気炉内に投入し、上記造粒物の溶融を行い、還元処理を行う溶融還元工程と、を備え、上記溶融還元工程では、上記造粒物を１０質量％以上１８質量％以下の水分を含んだ状態で上記電気炉に投入することを特徴とするダストの溶融還元方法が提供される。
本発明の一態様によれば、上記のダストの溶融還元方法を用いて、転炉で発生し、クロム酸化物と１０質量％以上１８質量％以下の水分とを含むダストを溶融及び還元し、その後、製造された溶鉄、または上記溶鉄を凝固させた鋳鉄を、高クロム鋼の鉄源及びクロム源として用いることを特徴とするダストの再利用方法が提供される。
【発明の効果】
【０００７】
本発明の一態様によれば、水分を含むダストを電気炉で溶融及び還元処理することができる、ダストの溶融還元処理方法及び再利用方法が提供される。
【図面の簡単な説明】
【０００８】
【図１】電気炉を示す模式図である。
【図２】造粒物の投入位置を説明する模式図であり、上側が電気炉の炉殻の断面図であり、下側が炉殻の平面図である。
【図３】実施例における処理パターンを示す説明図である。
【発明を実施するための形態】
【０００９】
以下の詳細な説明では、本発明の完全な理解を提供するように、本発明の実施形態を例示して多くの特定の細部について説明する。しかしながら、かかる特定の細部の説明がなくても１つ以上の実施態様が実施できることは明らかであろう。また、図面は、簡潔にするために、周知の構造及び装置が略図で示されている。
【００１０】
＜ダストの溶融還元処理方法＞
図面を参照して、本発明の一実施形態に係るダストの溶融還元方法について説明する。本実施形態では、転炉でのステンレス鋼の吹錬処理により発生するダストを、電気炉１を用いて溶融及び還元処理する。
電気炉１は、処理容量が５０ｔの慣用的な３相交流式の交流アーク炉であり、炉殻１０と、炉蓋１１と、３本の電極１２と、バーナー１３と、投入シュート１４とを有する。炉殻１０は、上端に開口部を有する容器であり、内部には耐火物が設けられる。炉殻１０の底部は、中央部が端部に対して下側に凹んだ形状、つまり図１及び図２に示す断面視でアーチ状に下側に凹んだ形状を有する。また、炉殻１０の底部には、アルゴンなどの攪拌用のガスを吹き込む複数の底吹きノズル１００が設けられる。炉蓋１１は、炉殻１０の開口部を覆うように設けられ、炉殻１０の開口部を開閉するように移動可能または回転可能に構成される。３本の電極１２は、黒鉛電極であり、鉛直方向（図１の上下方向）に移動可能に設けられる。また、３本の電極１２は、不図示の電源に接続され、電源から供給される三相交流電力によって、炉殻１０内の原料との間にアークを発生させる。バーナー１３は、補助燃焼装置であり、燃焼性のガスや原料、酸素ガス等を炉殻１０内に噴射し、火炎を形成することで、炉殻１０内の原料の溶解を促進する目的で用いられる。投入シュート１４は、媒溶剤や還元剤、後述する造粒物等の副原料を貯蔵する不図示の副原料ホッパに接続され、副原料ホッパから切り出される副原料を炉殻１０に投入する。また、投入シュート１４は、副原料の投入位置を調整可能なように、炉殻１０内の先端が移動可能に構成される。
【００１１】
溶融還元処理で用いられるダストは、ペレット状の造粒物である。この造粒物は、クロム含有鋼、より好ましくはステンレス鋼等の高クロム鋼（クロムの含有量が９質量％以上の鋼種）の転炉等での溶製工程から発生したダストを湿式回収した後、転動造粒することで製造されるものである。なお、造粒物を製造する際には、ダストにバインダを添加してもよい。造粒物は、クロム酸化物を含み、好ましくはクロム濃度が７質量％以上であることが好ましい。また、造粒物の水分は、１０質量％以上であり、１８質量％以下であることが好ましい。造粒物の水分が１０質量％未満の場合、転動造粒する前または後に、乾燥処理を施す必要があり、造粒物の製造コストが高くなることから好ましくない。一方、造粒物の水分が１８質量％超となる場合、炉殻１０内への投入時において水分が１８質量％超となる可能性があるため、水蒸気爆発が発生する可能性がある。さらに、造粒物は、１０ｍｍ以下の粒径のものが９０質量％以上含まれること（１０ｍｍ篩下の比率が９０質量％以上であること）が好ましい。造粒物の粒径をこの範囲とすることで、より安全に造粒物を投入することができる。
【００１２】
本実施形態に係るダストの溶融還元方法では、まず、電気炉１の炉殻１０内に鉄源となるスクラップを装入する。スクラップの装入量は、後述する溶融還元工程にて添加する造粒物の添加予定量１０ｔ当たりに対して、スクラップが溶解した溶鉄が２ｔ以上４ｔ以下となるようにする。なお、溶解初期における熱源確保を目的に、黒鉛等の炭材をスクラップとともに炉殻１０内に装入してもよい。この場合、炭材の添加量は、炭材中のＰのピックアップ（炭材中のＰによる溶鉄のＰ濃度の上昇）が、品質上問題とならいない程度とする必要がある。また、ダストの使用量をできるだけ増大させるため、造粒物をスクラップとともに炉殻１０内に装入してもよい。この場合、スクラップとともに装入する造粒物の装入量は、スクラップ１ｔに対して０．２ｔ以下とすることが好ましい。造粒物の装入量がスクラップ１ｔに対して０．２ｔ超となる場合、溶解初期において造粒物を十分に乾燥させることができず、溶鉄と造粒物中の水分とが反応する可能性がある。
【００１３】
次いで、炉殻１０内のスクラップを溶解させるスクラップ溶解工程を行う。スクラップ溶解工程では、三相交流によって３本の電極１２と、スクラップ等の原料との間にアークを発生させることで、スクラップをアーク加熱し溶解させる。この際、アーク加熱と並行して、バーナー１３による加熱を行ってもよい。また、スクラップ溶解工程は、炉殻１０の開口部の面積に対する、スクラップが溶解した溶鉄の浴面の面積の比である面積比が３０％程度となるまで行われることが好ましい。
【００１４】
さらに、スクラップ溶解工程の後、溶解していない残りのスクラップの溶解及び新たに添加される造粒物の溶融、並びに溶融した酸化クロムの還元処理をする、溶融還元工程を行う。
溶融還元工程では、まず、アーク加熱を続けながら、投入シュート１４から造粒物の投入を行う。この際、造粒物の水分を１０質量％以上１８質量％以下とする。また、溶融還元工程では、投入予定量の造粒物を、５ｔ／ｈ以上１０ｔ／ｈ以下の投入速度で連続して投入する。さらに、溶鉄２の浴面にスラグ層３が形成される前までは、溶鉄２の浴面には造粒物を投入シュート１４から直接投入しないようにすることが好ましい。さらに、図２に示すように、溶鉄２の浴面２ａにスラグ層３が形成される前までは、電気炉の開口部１０ａの面積（図２下側の平面視における面積）に対する、浴面２ａの面積（図２下側の平面視における面積）の比である面積比を３０％以上６４％以下とすることが好ましい。つまり、溶鉄２の浴面２ａにスラグ層３が形成される前までは、投入シュート１４による投入位置を調整し、炉殻１０内側の浴面２ａよりも外側の領域に造粒物を投入することが好ましい。これにより、造粒物の温度の上昇速度を緩和することができ、造粒物をより安全に溶鉄２へ添加することができる。さらに、スラグ層３が５０ｍｍ程度の厚みで形成された後は、投入位置を浴面２ａの領域として造粒物の投入を行ってもよい。スラグ層３が形成された状態では、造粒物が浴面２ａへ直接投入されず、浴面２ａに形成されたスラグ層３へ投入されることとなるため、造粒物の急激な温度上昇は抑制される。なお、この場合においても、造粒物の投入速度を、５ｔ／ｈ以上１０ｔ／ｈ以下とする。
【００１５】
本実施形態では、造粒物の投入速度を５ｔ／ｈ以上１０ｔ／ｈ以下とすることで、効率よく安全に造粒物を添加することができる。造粒物の添加速度が５ｔ／ｈ未満となる場合、投入速度が遅くなり過ぎるため、生産効率が低下してしまう。一方、造粒物の添加速度が１０ｔ／ｈ超となる場合、水分を含有する造粒物が溶鉄２に大量に添加されてしまうため、水蒸気爆発が起こる危険性がある。また、スラグ層３が十分に形成されるまでは、浴面の面積比を３０％以上６４％以下として、造粒物を投入シュート１４から浴面に直接投入しないようにすることで、さらに安全に造粒物を添加することができる。
【００１６】
次いで、造粒物の投入が完了した後、アーク加熱を続けながら、投入シュート１４から還元剤の投入を行う。還元剤としては、Ｓｉを含有するフェロシリコン（ＦｅＳｉ）や、アルミニウム（Ａｌ）を含有するＡｌドロス等を用いることができる。なお、Ｐのピックアップが品質上問題とならない程度であれば、還元剤の一部として炭材を用いてもよい。還元剤は、造粒物の添加量に応じて、少なくとも酸化クロムの還元反応に必要な量が添加される。また、還元剤の投入を行う際には、複数の底吹きノズル１００から撹拌用のガスを溶鉄２に吹き込むことで、溶鉄２の撹拌を行う。さらに、還元剤の添加が完了した後には、所定の温度及び成分となるまで、撹拌及びアーク加熱が行われることで、溶融還元工程が終了する。
【００１７】
炉殻１０内に添加された造粒物は、加熱されることで溶鉄２の浴面に、酸化クロムを多く含むスラグ層３を形成する。そして、添加された還元剤は、加熱されることで溶融し、スラグ層３中の酸化クロムを還元させる。このような還元反応によって、溶鉄２のクロム濃度が上昇し、クロム濃度の高い溶鉄２が溶製される。
溶融還元工程の後、溶製されたクロム濃度の高い溶鉄２は、ステンレス鋼等の高クロム鋼を溶製する際の鉄源及びクロム源として再利用される。この再利用方法としては、例えば、溶製された溶鉄２を、高クロム鋼の溶製が行われる転炉等の精錬装置に、溶融した状態で移注することで再利用されてもよい。また、溶製された溶鉄２を凝固させて鋳鉄として、高クロム鋼の溶製が行われる転炉等の精錬装置にこの鋳鉄を添加することで再利用されてもよい。この場合、溶鉄２を大型の鋳型で凝固させた鋼塊を切断して用いてもよく、鋳銑機のような複数の金型で連続的に鋳造を行う設備で溶鉄２を凝固させて用いてもよい。
【００１８】
＜変形例＞
以上で、特定の実施形態を参照して本発明を説明したが、これら説明によって発明を限定することを意図するものではない。本発明の説明を参照することにより、当業者には、開示された実施形態とともに種々の変形例を含む本発明の別の実施形態も明らかである。従って、特許請求の範囲に記載された発明の実施形態には、本明細書に記載したこれらの変形例を単独または組み合わせて含む実施形態も網羅すると解すべきである。
【００１９】
例えば、上記実施形態では、溶融還元工程において、造粒物を添加した後に還元剤を添加するとしたが、本発明はかかる例に限定されない。例えば、造粒物の添加と同時に還元剤の添加を行ってもよい。このようにすることで、溶融した造粒物が還元剤によって順次還元されるため、造粒物の溶融と還元とを並行して行うことができ、溶融還元処理に要する時間を短くすることができる。
【００２０】
また、上記実施形態では、溶融還元工程において、造粒物を添加した後に攪拌用のガスによる溶鉄２の撹拌を行うとしたが、本発明はかかる例に限定されない。例えば、造粒物の添加を行う溶融還元工程の初期から、溶鉄２の撹拌を行ってもよい。
さらに、上記実施形態では、溶融還元処理に用いられるダストがクロム含有鋼を溶製する際に発生したものとしたが、本発明はかかる例に限定されない。ダストは、転炉等の精錬設備でクロム含有鋼を溶製する際に発生したものを含んでいればよく、一般鋼種等の他の鋼種を溶製する際に発生したダストが含まれていてもよい。
【００２１】
さらに、上記実施形態では、溶融還元工程において、予定投入量の造粒物を連続的に投入するとしたが、本発明はかかる例に限定されない。例えば、予定投入量の造粒物を複数回に分けて投入してもよい。
さらに、スクラップ溶解工程において、全てのスクラップを溶解してもよい。この場合、溶解した後の溶鉄２の浴面の面積比を３０％以上６４％以下とすることが好ましい。
さらに、溶融還元工程において、ＣａＯを含む媒溶剤を炉殻１０内に投入してもよい。しかし、媒溶剤を添加するとスラグの量が増加し、還元されるクロムが減少するため、媒溶剤の投入量をできるだけ少なくすることが好ましい。
【００２２】
さらに、上記実施形態では、溶融還元工程において、造粒物の投入速度を５ｔ／ｈ以上１０ｔ／ｈ以下とするとしたが、本発明はかかる例に限定されない。２０ｔ〜１００ｔ程度の処理容量の電気炉１では、造粒物の投入速度を５ｔ／ｈ以上１０ｔ／ｈ以下とすることが好ましい。一方、処理容量が上記範囲と異なる電気炉１においては、処理容量に応じて投入速度を増減させることが好ましい。この場合、処理容量が小さい電気炉１では、上記実施形態よりも投入速度を低く、処理容量が大きい電気炉１では、上記実施形態よりも投入速度を高くしてもよい。
さらに、上記実施形態では、還元剤としてフェロシリコンやＡｌドロスを用いるとしたが、本発明はかかる例に限定されない。例えば、ＳｉやＡｌを含む還元剤として、ＡｌまたはＳｉを含有する合金や、金属アルミニウム等が用いられてもよい。
【００２３】
＜実施形態の効果＞
（１）本発明の一態様に係るダストの溶融還元方法は、電気炉１内に装入されたスクラップを、アーク加熱によって溶解するスクラップ溶解工程と、スクラップ溶解工程の後、クロム含有鋼の溶製工程から発生したダストを転動造粒して製造される造粒物及び還元剤を電気炉１（炉殻１０）内に投入し、造粒物の溶融を行い、還元処理を行う溶融還元工程と、を備え、溶融還元工程では、造粒物を１０質量％以上１８質量％以下の水分を含んだ状態で電気炉１に投入する。
【００２４】
上記（１）の構成によれば、造粒物の水分を上記範囲とすることで、乾燥処理等の特別な処理を施すことなく、ダストを溶融及び還元処理することができる。また、造粒物の水分を１８質量％以下とすることで、効率よく且つ安全に造粒物を溶融させることができる。さらに、造粒物の水分を１０質量％以上とすることで、ダストの水分を低減させるための乾燥処理や圧縮成型処理等を行う必要がないため、造粒物の製造に掛かるコストを低廉化することができる。このため、クロムを含有するダストを、効率よく安全に再利用できる。また、上記（１）の構成では、慣用的な電気炉であれば適用することができ、このような電気炉はステンレス鋼を製造する工場では多く用いられる設備となる。このため、溶融還元炉等の特別な設備を新たに設けなくとも、クロム酸化物を含むダストを再利用することができるようになる。さらに、溶融還元炉がある工場においても、溶融還元炉に加えて電気炉でもダストの溶融還元処理をできるようになるため、ダストの発生量が多い場合においても、ダストの再利用量を向上させることができる。さらに、上記（１）の構成によれば、電気炉１で加熱を行うため、炭材等の熱源を用いる必要がない。このため、溶融還元炉で処理を行う場合に比べて、Ｐを含有する熱源の使用量を低減することができるため、Ｐの含有量が低く汎用性のある溶鉄２を製造することができる。
【００２５】
（２）上記（１）の構成において、溶融還元工程では、造粒物を５ｔ／ｈ以上１０ｔ／ｈ以下の投入速度で添加する。
上記（２）の構成によれば、処理容量が２０ｔ〜１００ｔ程度の一般的な電気炉１において、造粒物をより効率よく安全に投入することができるようになる。
（３）上記（１）または（２）の構成において、造粒物には、１０ｍｍ以下の粒径のものが９０質量％以上含まれる。
上記（３）の構成によれば、より安全に造粒物を添加することができる。
【００２６】
（４）上記（１）〜（３）のいずれかの構成において、スクラップ溶解工程の前に、電気炉１内にスクラップに加えて造粒物を予め装入する。
上記（３）の構成によれば、予め装入された造粒物は、スクラップの昇熱に合わせて昇熱され、乾燥あるいは溶融することになる。このため、溶融及び還元処理するダストの量を増加させることができる。また、予め装入された造粒物が溶融することで、スラグ層３がより早く形成されるため、溶融還元工程において造粒物の投入位置の調整が容易になる。
【００２７】
（５）上記（１）〜（４）のいずれかの構成において、溶融還元工程では、電気炉１の底部から撹拌ガスを吹き込み、溶鉄２を撹拌しながら還元処理を行う。
上記（４）の構成によれば、還元処理に要する時間を短くすることができる。
（６）上記（１）〜（５）のいずれかの構成において、溶融還元工程では、溶鉄２の浴面２ａにスラグ層３が形成されるまでの間、電気炉１の開口部１０ａの面積に対する、浴面２ａの面積の比である面積比を３０％以上６４％以下とし、浴面２ａの外側に造粒物を投入する。
上記（６）の構成によれば、スラグ層３が形成されるまでの間は、造粒物が投入シュート１４から溶鉄２へ直接投入されなくなるため、造粒物の温度上昇が緩和され、より安全に造粒物を投入することができる。
（７）上記（１）〜（６）のいずれかの構成において、電気炉として、交流アーク炉を用いる。
上記（７）の構成によれば、汎用的な交流アーク炉を用いるため、設備の改造等の必要がなく、安価にダストの溶融及び還元を行うことができる。
【００２８】
（８）本発明の一態様に係るダストの再利用方法は、上記（１）〜（７）のいずれかに記載のダストの溶融還元方法を用いて、転炉で発生し、クロム酸化物と１０質量％以上１８質量％以下の水分とを含むダストを溶融及び還元し、その後、製造された溶鉄２、または溶鉄２を凝固させた鋳鉄を、高クロム鋼の鉄源及びクロム源として用いる。
上記（６）の構成によれば、効率よく安全にダストを溶融及び還元できるため、高クロム鋼を安価に溶製することができる。
【実施例】
【００２９】
次に、本発明者らが行った実施例について説明する。実施例では、上記実施形態と同様に、転炉における高クロム鋼の吹錬処理で発生したダストを転動造粒した造粒物を、５０ｔの電気炉１で溶融還元させてクロム濃度の高い溶鉄を溶製した。図３に、実施例で行った処理のパターンを示す。
実施例では、予め、炉殻１０内に、１０ｔの軟鋼スクラップと、１．２ｔの造粒物と、０．４５ｔの黒鉛（炭材）とを原料として装入した。造粒物の成分組成（質量％）及び水分（質量％）を表１に示す。なお、表１において、Ｔ．Ｆｅは酸化したＦｅを含むＦｅの総含有量、Ｔ.Ｃｒは酸化したＣｒを含むＣｒの総含有量をそれぞれ示す。
【００３０】
【表１】
2018193574.tif 000003
【００３１】
実施例では、まず、５６分間にわたってスクラップ溶解工程を行った。スクラップ溶解工程では、３４０Ｖのタップ電圧で原料をアーク加熱することで、スクラップを溶解させた。
次いで、４９７分間にわたって溶融還元工程を行った。溶融還元工程では、はじめに、２３ｔの造粒物を複数回に分けて溶鉄２に添加した。この際、添加時の投入速度が５ｔ／ｈ以上１０ｔ／ｈ以下となるように調整を行い、スラグ層３が十分に形成される前までは、投入シュート１４から浴面に造粒物を直接投入しないようにした。また、造粒物を添加する際に、７００ｋｇのフェロシリコンを２回に分けて投入した。造粒物の投入が完了した後、溶鉄２を撹拌させながら、７５０ｋｇのＡｌドロスを２回に分けて投入し、さらに５００ｋｇのフェロシリコンを投入した。その後、溶鉄２をさらに撹拌させ、処理を完了させた。
【００３２】
さらに、実施例では、造粒物の投入が完了した後、スラグと溶鉄２（メタル）のサンプリングを所定時間間隔で５回行った。図３に示すように、１回目のサンプリングのタイミングは２回のＡｌドロス投入のタイミングの間、２回目のサンプリングのタイミングは２回目のＡｌドロス投入のタイミングと最後のフェロシリコン投入のタイミングとの間である。表２に、１回目〜５回目（ｓ１〜ｓ５）のそれぞれのタイミングでサンプリングした、メタルサンプル及びスラグサンプルの成分組成の分析結果を示す。
【００３３】
【表２】
2018193574.tif 000004
【００３４】
表２に示すように、還元剤を投入した後、撹拌しながら処理をすることで、スラグ層３中のＣｒ成分が還元されて溶鉄２のＣｒ濃度が上昇し、還元処理が行われることが確認できた。また、実施例では、水分を含んだ造粒物を溶鉄２が収容された炉殻１０内に添加しても、水蒸気爆発等の問題はなく、安全に処理ができることが確認できた。
【符号の説明】
【００３５】
１  電気炉
１０  炉殻
１００  底吹きノズル
１１  炉蓋
１２  電極
１３  バーナー
１４  投入シュート
２  溶鉄
３  スラグ層
【図１】
2018193574.tif 000005
【図２】
2018193574.tif 000006
【図３】
2018193574.tif 000007